СПОСОБ ПРОИЗВОДСТВА ДРЕВЕСНОВОЛОКНИСТОЙ ПЛИТЫ И ДРЕВЕСНО-ВОЛОКНИСТАЯ ПЛИТА

1. Способ изготовления древесноволокнистой плиты, включающий:
первый этап размола диспергированной в воде древесной массы в промежутке между противоположными ножами для получения, таким образом, волокнистого материала на растительной основе, имеющего размер частиц D50 от 50 до 110 мкм и степень помола от 150 до 300 мл и содержащего адгезивный компонент;
второй этап формирования ковра из волокнистого материала на растительной основе; и
третий этап горячего прессования ковра с формированием древесноволокнистой плиты из ковра за счет процесса пластификации адгезивного компонента в ковре.
2. Способ изготовления древесноволокнистой плиты по п. 1, в котором коэффициент водоудержания волокнистого материала на растительной основе, полученного на первом этапе, составляет 2000% или менее.
3. Способ изготовления древесноволокнистой плиты по п. 1, в котором размер частицы D90 волокнистого материала на растительной основе, полученного на первом этапе, составляет от 300 до 700 мкм.
4. Способ изготовления древесноволокнистой плиты по п. 1, в котором на первом этапе волокнистый материал на растительной основе получают путем размола древесной массы, имеющей относительное содержание лигнина от 18 до 35 мас.%.
5. Способ изготовления древесноволокнистой плиты по п. 1, в котором на втором этапе ковер формируют путем формирования листа из суспензии, приготовленной путем диспергирования волокнистого материала на растительной основе в воде.
6. Способ изготовления древесноволокнистой плиты по п. 1, в котором на третьем этапе древесноволокнистую плиту формируют только из волокнистого материала на растительной основе и адгезивного компонента.
7. Древесноволокнистая плита, содержащая:
волокнистый материал на растительной основе и адгезивный компонент, полученный из волокнистого материала на растительной основе,
2
причем древесноволокнистая плита имеет прочность на изгиб, составляющую 150 Н/мм или более, модуль упругости при изгибе, составляющий 9 ГПа или более, и коробление, составляющее 2 мм или менее на длине 70 мм.
8. Древесноволокнистая плита по п. 7, в которой адгезивный компонент содержит лигнин.
9. Древесноволокнистая плита по п. 8, в которой относительное содержание лигнина в общем количестве волокнистого материала на растительной основе и адгезивного компонента составляет от 18 до 35 мас.%.
10. Древесноволокнистая плита по п. 7, содержащая только волокнистый материал на растительной основе и адгезивный компонент в качестве составных компонентов.